(57)【要約】【課題】重ね着する機能衣料において、蒸散性能、保温性及び防寒性を低下させることなく、着用者の動きを妨げ難くして運動性を向上させ、さらには持ち運びを楽にする保温透湿性機能衣料を提供する。【解決手段】肌着、内衣、防寒外衣を含む保温透湿性機能衣料であって、肌着はポリビニルアルコールを含有する複合繊維が１〜５０質量％、及びポリエステル長繊維を５０〜９９質量％含む混繊糸からなるパイル編地であり、内衣は水分率１０〜５１％の羊毛及びアクリレート繊維を合計で１〜８０質量％の混率で含んでなる長短複合繊維からなる複層編地であり、防寒外衣は難燃性ビニロン及び木綿を混紡した紡績糸からなるカバーファクター１０００〜４０００の織物に、ポリテトラフルオロエチレンからなる透湿防水膜を貼り合せた積層布帛である。【選択図】図１０
2014043664.tif 000002
【特許請求の範囲】
【請求項１】
肌着、内衣及び防寒外衣を含む保温透湿性機能衣料であって、
前記肌着は、
ポリビニルアルコールを含有する複合繊維が１〜５０質量％、及びポリエステル長繊維を５０〜９９質量％含む混繊糸からなるパイル編地であり、水分率が１．０〜１０％、見掛けクロー値が０．１〜１．９、生地目付が１００〜１９５ｇ／ｍ２、厚みが０．８〜２．０ｍｍである布帛から構成され、
前記内衣は、
水分率１０〜５１％である羊毛及びアクリレート繊維を、合計で１〜８０質量％の混率で含んでなる長短複合繊維からなる複層編地であり、水分率が７．６〜５１％、見掛けクロー値が０．８〜１．９、生地目付が２００〜３４５ｇ／ｍ２、厚みが０．８〜２．０ｍｍである布帛から構成され、
前記防寒外衣は、
難燃性ビニロン及び木綿を混紡した紡績糸からなるカバーファクター１０００〜４０００の織物に、ポリテトラフルオロエチレンからなる透湿防水膜を貼り合せた積層布帛であり、防寒外衣加工布の厚みが０．２〜０．４９ｍｍ、目付が１９０〜２６５ｇ／ｍ２、透湿度が６０００〜１２０００ｇ／ｍ２・２４ｈ、防寒外衣複合布帛の見掛けクロー値が１．０〜３．０である積層布帛体から構成されることを特徴とする保温透湿性機能衣料。
【請求項２】
前記肌着を形成する布帛の見掛けクロー値が０．１〜１．９、前記肌着、前記内衣、前記防寒外衣の見掛けクロー値の総和が３．０〜１１．３である請求項１に記載の保温透湿性機能衣料。
【請求項３】
該保温透湿性機能衣料は、さらに、
中衣を含み、
前記中衣は、
ポリエステルフィラメントのトリコットリップストップの表裏布帛、及びアクリレート素材からなるワタとポリエステル素材からなるワタとの混率が１５：８５〜８５：１５であって水分率が２．６〜１０％である吸湿性を有する中綿からなり、見掛けクロー値が０．７〜２．７、目付が５０〜４００ｇ／ｍ２、厚みが１．０〜１０．０ｍｍ、透湿度が７０００〜１５０００ｇ／ｍ２・２４ｈである積層体から構成される
請求項１に記載の保温透湿性機能衣料。
【請求項４】
前記中衣における前記表裏布帛は、疎水性繊維編物からなり、
前記中衣における前記中綿は、疎水性繊維と吸湿発熱繊維とがミックスされている
請求項３に記載の保温透湿性機能衣料。
【請求項５】
前記肌着及び前記中衣の各層を形成する布帛及び複合布帛の見掛けクロー値が０．１〜１．９、前記肌着、前記内衣、前記中衣及び前記防寒外衣の見掛けクロー値の総和が３．０〜１１．３である請求項３又は４に記載の保温透湿性機能衣料。
【請求項６】
該保温透湿性機能衣料は、さらに、
前記防寒外衣の上に重ね着する偽装外衣を含み、
前記偽装外衣は、
ポリエステルフィラメントからなるカバーファクター１５００〜４０００の織物に、ポリテトラフルオロエチレンからなる透湿防水膜を貼り合せた積層布帛であり、厚みが０．１〜０．３ｍｍ、目付が１００〜２５０ｇ／ｍ２、透湿度が５０００〜１１０００ｇ／ｍ２・２４ｈ、見掛けクロー値が０．７〜２．０である積層体から構成される
請求項１〜５のいずれか１項に記載の保温透湿性機能衣料。
【請求項７】
前記偽装外衣は、
表地表面の白度が明度Ｖ８．５以上、彩度Ｃ０〜０．５である無地の防寒外衣からなる請求項６に記載の保温透湿性機能衣料。
【請求項８】
前記防寒外衣は、
表地側の布帛が難燃性を有する請求項１〜７のいずれか１項に記載の保温透湿性機能衣料。
【請求項９】
前記防寒外衣は、
表地表面に迷彩柄を有しており、その迷彩柄は少なくともライトグリーン、ダークグリーン、ブラウン、ブラックの少なくとも４色である請求項１〜８のいずれか１項に記載の保温透湿性機能衣料。
【発明の詳細な説明】
【技術分野】
【０００１】
本発明は肌着、内衣及び防寒外衣等の複数層の衣料の組合せからなる保温透湿性機能衣料に関し、特に、長時間にわたる連続使用を想定して、軽くてコンパクトでありながら汗を素早く吸上げて放出し、且つ高い保温性を持つための技術に関する。
【背景技術】
【０００２】
防寒のための着衣は、肌着の上にセーター等の内衣を何枚か重ね着し、さらに防寒外衣を着用するのが一般的である。このように防寒のために重ね着をする場合には、発汗による蒸れや濡れにより不快感が生じたり、該濡れにより体温が低下するといった問題が起こり易くなる。特に運動などにより発汗が多くなった場合には、多くの汗が外部に放出しきれずに肌面に水滴あるいは水膜として存在するようになり、肌着等が濡れてしまうことがある。そして肌着等が著しく濡れた状態で運動を止めてしまうと、人体の発熱量が低下するため、濡れた肌着は一気に冷たくなり、着用者に多大な不快感や悪感を与える上、着用者が体調を崩す原因になる。
【０００３】
肌着、下着、中衣及び防寒外衣として特定のものを選び、これらの組合せることにより、汗等の水分をスムーズに外部へ放出し、発汗による不快感や悪感をなくし、着心地性を改善するとともに体温の低下を抑え保温性及び防寒性を発揮する防寒被服セットが特許文献１に開示されている。
【先行技術文献】
【特許文献】
【０００４】
【特許文献１】特開平４−１８１０３号公報
【発明の概要】
【発明が解決しようとする課題】
【０００５】
しかしながら、特許文献１の防寒被服セットにおいては、３枚から５枚の衣料を重ね着するため、全体的に分厚くなり着用者の動きを妨げ運動性を低下させるおそれがあるという問題がある。さらに、山登りのように乗り物を使わずに徒歩で移動しつつ長時間にわたり連続使用するような場面においては、その時々の天候、気温、運動量等に合わせて衣料を選択的に着用し、着用しない衣料は荷物として持ち歩くことになるため、持ち運びを楽にすることが望まれる。
【０００６】
本発明は以上のような従来の課題を考慮してなされたものであり、重ね着する機能衣料において、蒸散性能、保温性及び防寒性を低下させることなく、着用者の動きを妨げ難くして運動性を向上させ、さらには持ち運びを楽にする保温透湿性機能衣料を提供することを目的とする。
【課題を解決するための手段】
【０００７】
本発明は、肌着、内衣及び防寒外衣を含む保温透湿性機能衣料であって、前記肌着は、ポリビニルアルコールを含有する複合繊維が１〜５０質量％、及びポリエステル長繊維を５０〜９９質量％含む混繊糸からなるパイル編地であり、水分率が１．０〜１０％、見掛けクロー値が０．１〜１．９、生地目付が１００〜１９５ｇ／ｍ２、厚みが０．８〜２．０ｍｍである布帛から構成され、前記内衣は、水分率１０〜５１％である羊毛及びアクリレート繊維を、合計で１〜８０質量％の混率で含んでなる長短複合繊維からなる複層編地であり、水分率が７．６〜５１％、見掛けクロー値が０．８〜１．９、生地目付が２００〜３４５ｇ／ｍ２、厚みが０．８〜２．０ｍｍである布帛から構成され、前記防寒外衣は、難燃性ビニロン及び木綿を混紡した紡績糸からなるカバーファクター１０００〜４０００の織物に、ポリテトラフルオロエチレンからなる透湿防水膜を貼り合せた積層布帛であり、防寒外衣加工布の厚みが０．２〜０．４９ｍｍ、目付が１９０〜２６５ｇ／ｍ２、透湿度が６０００〜１２０００ｇ／ｍ２・２４ｈ、防寒外衣複合布帛の見掛けクロー値が１．０〜３．０である積層布帛体から構成される。
【０００８】
また、本発明の保温透湿性機能衣料において、前記肌着を形成する布帛の見掛けクロー値が０．１〜１．９、前記肌着、前記内衣、前記防寒外衣の見掛けクロー値の総和が３．０〜１１．３であることが好ましい。
【０００９】
また、本発明の保温透湿性機能衣料において、該保温透湿性機能衣料は、さらに、中衣を含み、前記中衣は、ポリエステルフィラメントのトリコットリップストップの表裏布帛、及びアクリレート素材からなるワタとポリエステル素材からなるワタとの混率が１５：８５〜８５：１５であって水分率が２．６〜１０％である吸湿性を有する中綿からなり、見掛けクロー値が０．７〜２．７、目付が５０〜４００ｇ／ｍ２、厚みが１．０〜１０．０ｍｍ、透湿度が７０００〜１５０００ｇ／ｍ２・２４ｈである積層体から構成されることが好ましい。
【００１０】
また、本発明の保温透湿性機能衣料において、前記中衣における前記表裏布帛は、疎水性繊維編物からなり、前記中衣における前記中綿は、疎水性繊維と吸湿発熱繊維とが均質に混合（ミックス）されていることが好ましい。
【００１１】
また、本発明の保温透湿性機能衣料において、前記肌着及び前記中衣の各層を形成する布帛及び複合布帛の見掛けクロー値が０．１〜１．９、前記肌着、前記内衣、前記中衣及び前記防寒外衣の見掛けクロー値の総和が３．０〜１１．３であることが好ましい。
【００１２】
また、本発明の保温透湿性機能衣料において、該保温透湿性機能衣料は、さらに、前記防寒外衣の上に重ね着する偽装外衣を含み、前記偽装外衣は、ポリエステルフィラメントからなるカバーファクター１５００〜４０００の織物に、ポリテトラフルオロエチレンからなる透湿防水膜を貼り合せた積層布帛であり、厚みが０．１〜０．３ｍｍ、目付が１００〜２５０ｇ／ｍ２、透湿度が５０００〜１１０００ｇ／ｍ２・２４ｈ、見掛けクロー値が０．７〜２．０である積層体から構成されることが好ましい。
【００１３】
また、本発明の保温透湿性機能衣料において、前記偽装外衣は、表地表面の白度が明度Ｖ８．５以上、彩度Ｃ０〜０．５である無地の防寒外衣からなることが好ましい。
【００１４】
また、本発明の保温透湿性機能衣料において、前記防寒外衣は、表地側の布帛が難燃性を有することが好ましい。
【００１５】
また、本発明の保温透湿性機能衣料において、前記防寒外衣は、表地表面に迷彩柄を有しており、その迷彩柄は少なくともライトグリーン、ダークグリーン、ブラウン、ブラックの少なくとも４色であることが好ましい。
【発明の効果】
【００１６】
本発明に係る保温透湿性機能衣料は、十分な防寒性を有することはもちろん、発汗による水分の衣服外への放出がスムーズであり、しかも防寒外衣表面の氷結により水分蒸散性能が低下するという問題も生じない。通常の運動時には衣服内部が適度な湿度に保たれ肌着の濡れ感が少ない。過激な運動などにより発汗が多くなった場合には一時的に衣服内部の湿度は高くなるものの、運動を止め発汗が少なくなると速やかに湿度が高い状態は解消され、肌面の濡れ感、べとつき感も比較的短時間で解消される。よって、肌着の濡れや衣服内の湿潤化による体温の低下も少なく、運動を止めた後に着用者に不快感や悪感を与え
ることも、着用者が体温低下により体調を崩すことも少ない。さらには、従来よりも全体的に厚みを減らしたことにより着用者の動きを妨げ難くして運動性を向上させ、ひいては着用者の疲労を軽減できるという効果も期待でき、各衣料をより軽くし且つ容積を小さくしたことにより嵩張らずに軽量性に優れるため、持ち運びが楽である。
【図面の簡単な説明】
【００１７】
【図１】本発明に係る肌着の外観図である。
【図２】図１の肌着の編組織として用いる格子パイル編地の組織図である。
【図３】本発明に係る内衣の外観図である。
【図４】図３の内衣の好ましい編組織の１つであるダブルフェイスの組織図である。
【図５】本発明に係る中衣の外観図である。
【図６】図５の中衣の好ましい編組織の１つであるトリコットリップストップの組織図である。
【図７】本発明に係る防寒外衣の外観図である。
【図８】本発明に係るライナーの外観図である。
【図９】本発明に係る偽装外衣の外観図である。
【図１０】着用試験の結果を示す説明図である。
【発明を実施するための形態】
【００１８】
［実施形態１］
本発明に係る実施形態１の保温透湿性機能衣料は、肌着１０（図１）、内衣２０（図３）、中衣３０（図５）、防寒外衣４０（図７）及び偽装外衣５０（図９）の組合せとして準備され、環境あるいは運動状態等により、中衣３０及び偽装外衣５０を適宜除いて着用することを想定している。よって、通常使用される組合せは、肌着１０、内衣２０及び防寒外衣４０からなる組合せア、肌着１０、内衣２０、中衣３０及び防寒外衣４０からなる組合せイ、肌着１０、内衣２０、防寒外衣４０及び偽装外衣５０からなる組合せウ、肌着１０、内衣２０、中衣３０、防寒外衣４０及び偽装外衣５０からなる組合せエのいずれかである。ここで各組合せの構成において、同一の構成要素には同一番号を付している。なお、組合せア〜エ以外の他の如何なる組合せにおいて使用することも可能である。また組合せア〜エや他の組合せに、所望により、適度な吸放湿性を有する他の衣料を加えることができ、保温用の手袋、靴下及び面覆等を適宜追加することもできる。
【００１９】
＜肌着＞
図１に示す肌着１０は、組合せア〜エにおいて肌に直接触れるように一番下に着用するために作られた有毛編地からなる薄手の衣料であり、肌着上着１１及び肌着ズボン１２から構成される。
【００２０】
該有毛編地には、例えば紡績糸のような毛羽を有する糸からなる編地、少なくとも肌側の面が起毛された編地、少なくとも肌側の面にパイルが形成された編地、又は肌側の面に形成されたパイルの表面が起毛された（以下「起毛層」という）編地等が採用される。 
【００２１】
該有毛編地における毛羽、パイル又は起毛層は、肌着着用時の感触を良くするばかりでなく、さらに、毛羽、パイル又は起毛層を比較的粗にし、地部は比較的密にすることにより、肌面の汗等の水滴を、毛羽、パイル又は起毛層から速かに地部へ吸い上げるのに適した編地構造にすることができる。
【００２２】
しかしながら、肌着１０の編地をこのような編地構造にすることのみでは肌着から次層の内衣への水分の移行がスムーズに行われ難く、肌面の濡れ状態を改善し、濡れ感及びべとつき感をなくすことはできない。
【００２３】
そこで肌着１０の編地を上記有毛構造とするとともに、疎水性繊維から構成することとする。ここで用いる疎水性繊維は、２０℃、６５％ＲＨにおける公定水分率（ＪＩＳ  Ｌ−１０９６による）が１．０〜１０％であり、５％以下のものが好ましく、例えば、ポリエステル系、ポリアクリロニトリル系、ポリアミド系、ポリ塩化ビニル系、ポリ塩化ビニリデン系及びポリオレフィン系等の繊維がある。
【００２４】
また繊維横断面において２種類の異なる樹脂を芯鞘型構造に複合した複合繊維を一部に用いることが好ましい。さらにはポリビニルアルコール系樹脂を鞘に、ポリエステル系樹脂を芯にした構造の芯鞘複合繊維を使用するとよい。複合繊維を使用することで、強度と吸湿性とを両立させることができる。
【００２５】
上記のような複合繊維を用いる場合には、他の疎水性繊維と混合して混繊糸とし、該混繊糸からなるパイル編地を採用するとよい。
【００２６】
該複合繊維は、他の疎水性繊維との混合比率を１〜５０質量％とすることが好ましく、５〜４０質量％とすることがより好ましく、８〜２０質量％であるとさらに好ましい。芯鞘複合繊維の混率が１質量％未満になると、目的とする吸湿性や軽量性を得ることが難しくなる。また５０質量％を超えると発汗時に水分を保持しすぎて汗冷えを起こし易くなる。
【００２７】
該複合繊維と混合する他の疎水性繊維にはポリエステル長繊維を用いることができ、混繊糸は該ポリエステル長繊維を５０〜９９質量％含むことが好ましく、６０〜９５質量％とすることがより好ましく、８０〜９２質量％であるとさらに好ましい。
【００２８】
肌着１０の編地は、緯編地あるいは経編地のいずれでもよいが、特に伸縮性が大きく、人体の活動に対して即応性のあるものとして緯編地の方が好ましい。編組織としてはパイル組織にすると保温性が得られやすく好ましい。パイル組織の好ましい例として格子パイル編みが好適である。さらにパイル表面を起毛してより保温性を高めることが好ましい。
【００２９】
図２に、肌着１０の編組織として用いる格子パイル編地の組織図の一例を示す。
【００３０】
なお、肌着１０の編地を構成する疎水性繊維は、肌面の汗等の水滴をより確実に地部、さらにはその外方へ移行させるために、表面のみを軽度に親水性加工することができる。
【００３１】
このような親水性加工は、例えば、ポリエステル繊維の場合には、アルカリ処理により繊維表面に微小凹凸を形成したり、ポリアルキレングリコール系等の吸水性加工剤（例えば、Ｉ．Ｃ．Ｉ製パーマローズ等）を付与することによって行うことができる。ただ、表面の吸水性が過度に大きくなると、肌面に対する濡れやべとつき感が増すので、このような親水性加工後であっても、編地としての吸水率を５％以下とすることが必要であり、例えば前記加工剤の繊維に対する付着率を１％以下とすることが望ましい。
【００３２】
肌着１０の編地の目付は、好ましくは１００〜１９５ｇ／ｍ２、より好ましくは１４０〜１８０ｇ／ｍ２である。目付が１００ｇ／ｍ２未満であると、必要とされる保温性（Ｉｃｌｏ値）を保持できず、１９５ｇ／ｍ２を超えると、重ね着したときに重量増になり運動性の阻害に繋がる。
【００３３】
肌着１０の編地の厚みは好ましくは、０．８〜２．０ｍｍであり、より好ましくは１．０〜１．３ｍｍである。編地の厚みが０．８ｍｍ未満であると必要とされる保温性（Ｉｃｌｏ値）を保持できず、２．０ｍｍを超えると重ね着したときに重量増になり運動性の阻害に繋がる。
【００３４】
また、肌着１０の編地は、防寒用として保温性を有している必要があることから、見掛けクロー値（以下「Ｉｃｌｏ値」という）が０．６以上のものが選ばれる。ここでＩｃｌｏ値とは、布帛等の保温性を示すものであり、測定法については後述する。好ましいＩｃｌｏ値は０．１〜１．９であり、より好ましくは０．５〜１．７、より好ましくは１．２〜１．５である。Ｉｃｌｏ値が０．１未満であると防寒用肌着としての保温機能が充分でなくなり低温環境下において体温低下や震え（シバリング）を起こし易く、１．９を超えると過激な運動時において体熱の放出に支障をきたす。
【００３５】
なお、肌着１０は、例えば図１に示すように上下からなり、一般に防寒用として適した長袖及び長ズボンのものであり、首廻り、袖口、ウエスト部及び足首等の開口部分がゴム編組織又は絞り紐等により人体と隙間なくフィットするものが好適である。
【００３６】
＜内衣＞
図３に示す内衣２０は、主に保温性を高めるために、組合せア〜エにおいて肌着１０のすぐ上に着用するために作られたバルキーな編地からなる衣料であり、内衣上着２１及び内衣ズボン２２から構成される。
【００３７】
内衣２０は、保温性を高めるとともに、肌着１０に吸収された水分を直ちに取込み、一時的に吸湿した状態に保持する機能と、水分を外側に放出させる機能（蒸散性）とを有する。このような機能を実現するために、内衣２０を構成する布帛は保湿性と伸縮性と、水分の蒸散による移行性とを兼ね備えている必要がある。
【００３８】
内衣２０を構成する編地は主として親水性繊維から編成され、特に裏面側（肌着側）に該親水性繊維を配したものが有効である。該親水性繊維としては、２０℃、６５％ＲＨにおける公定水分率（ＪＩＳ  Ｌ−１０９６）が５％以上のもので、肌着１０に用いた繊維の同水分率より大きく、好ましくは１％以上の差を有するものであって、例えば、羊毛、麻、綿などの天然繊維、ビスコースレーヨンなどの再生繊維及びアクリレート繊維等が有効である。このような繊維を用いた編地は、伸縮性により人体の活動を妨げないものであり、且つ大きな空気層を形成し保温性に寄与するばかりでなく、肌着に吸収された水分を液状あるいは蒸気として速かに取込み、過剰の発汗がある場合には水分を一時的に保持しながら、序々に外側に向かって蒸気として移行させる。またさらに好適には標準状態における水分率が７．６〜５１％である繊維を用いるとよい。例えば、標準状態における水分率が１０〜５１％である羊毛やアクリレート繊維を１〜８０質量％使用することが好ましい（以下「アクリレート混紡績糸」という）。水分率が７．６〜５１％の繊維を用いることにより吸湿発熱性が得られるため発汗時の保温性をより高めることができる。具体的には羊毛及びアクリレート繊維の少なくとも一方を用いることができる。羊毛及びアクリレート繊維の混率は好ましくは４０〜７８質量％であり、より好ましくは４５〜７５質量％である。羊毛及びアクリレート繊維の混率が１質量％以下であると、極寒時に運動して発汗した後の汗冷えによって体温が奪われやすくなり、８０質量％を超えると混合する疎水性フィラメントの混率が低下して透湿放出性が低下しやすい。
【００３９】
＜アクリレート混紡績糸の構成＞
アクリレート混紡績糸は、水分率が１０〜５０％である繊維を１〜５０質量％用いた紡績糸であればよいが、合成繊維の長繊維と混紡して長短複合紡績糸として用いてもよい。長繊維の種類としてはポリエステルマルチフィラメント、ナイロン６又は６６等の疎水性マルチフィラメントを用いることが好ましい。アクリレート混紡績糸を、疎水性の合繊長繊維と高吸湿性の短繊維とを組合せた長短複合紡績糸にすることで蒸散性が向上して快適性が向上する。好ましい長短複合紡績糸の形態は合繊長繊維と短繊維とが実質的に均一混合されてなる紡績形態が好ましい。例えば特開２００４−１７６２１８号に開示されているような長繊維を電気開繊して短繊維と混紡する紡績方法が好ましい。
【００４０】
長短複合紡績糸とする場合の長繊維の総繊度は、好ましくは５〜１００ｄｔｅｘ、より好ましくは２０〜６０ｄｔｅｘである。総繊度がこの範囲であると、複合糸内部が適度な疎水性になり蒸散性が向上する。総繊度が５ｄｔｅｘ未満であると蒸散性の向上効果が得られにくく、総繊度が１００ｄｔｅｘを超えると、複合糸の吸湿性が低下して快適性が低下し易い。
【００４１】
単繊度は好ましくは０．１〜５ｄｔｅｘ、より好ましくは０．５〜２．０ｄｔｅｘである。単繊度がこの範囲であると、複合糸内部の水分の拡散性が向上する。単繊度が０．１ｄｔｅｘ未満であると透湿放出性が低下し易くなり、単糸繊度が５ｄｔｅｘを超えると、繊維が硬くなりすぎて、着用したときにチクツキ感が出易くなる。
【００４２】
＜内衣の編物構造＞
内衣２０の編地は複層構造編物とするのが好ましい。複層構造編物は２列の針列を有するダブル丸編機及び横編機等で編成することができる。表面及び裏面の組織としては、平編の基本組織、タック編、浮編、片畦編、レース編及び添糸編等の変化組織のいずれであってもよい。具体的な好ましい編組織は、ダンボールニット及びダブルフェイスである。
【００４３】
図４に、内衣２０の好ましい編組織の１つであるダブルフェイスの組織図の一例を示す。
【００４４】
複層構造編物を構成する主たる糸条の総繊度は、好ましくはメートル番手で２０〜６０番手であり、より好ましくは２５〜５５番手である。総繊度がこの範囲であると、保温性、適度な吸湿性及び透湿放湿性が得られる。総繊度が６０番手より細くなると保温性が低下しやすく、総繊度が２０番手より太くなると編物が分厚くなりすぎて、着用感が低下する。
【００４５】
なお、編機のゲージや編機口径は使用目的によって適宜選定すれば良く、１０〜４０ゲージが使用可能である。また編成糸長も編組織と使用する糸に合わせて適宜設定すればよい。
【００４６】
複層構造編物は必要に応じて所望のサイズに裁断したり、あるいは裁断後の編地片を縫製又は熱成形により所望の形状にして用いてもよい。
【００４７】
複層構造編物の目付は好ましくは２００〜３４５ｇ／ｍ２、より好ましくは２７０〜３３５ｇ／ｍ２である。複層構造編物の目付が２００ｇ／ｍ２未満であると必要とされる保温性（Ｉｃｌｏ値）を保持できず、３４５ｇ／ｍ２を超えると重ね着したときに重量増になり運動性の阻害に繋がる。
【００４８】
複層構造編物の厚みは好ましくは、０．８〜２．０ｍｍであり、より好ましくは１．２〜１．８ｍｍである。複層構造編物の厚みが０．８ｍｍ未満であると必要とされる保温性（Ｉｃｌｏ値）を保持できず、２．０ｍｍを超えると重ね着したときに重量増になり運動性の阻害に繋がる。
【００４９】
＜編物の水分率＞
複層構造編物の水分率は、７．６〜５１％が好ましく、より好ましくは８〜５１％である。複層構造編物の水分率が７．６％より少ないと、吸湿性が低すぎて運動したときにムレ易くなり、５１％より高くなると汗を保持しすぎて汗冷えが起こり易くなる。
【００５０】
内衣２０の好ましいＩｃｌｏ値は０．８〜１．９であり、より好ましくは１．２〜１．５である。Ｉｃｌｏ値が０．８未満であると防寒用内衣としての保温機能が充分でなく、低温環境下において体温低下や震え（シバリング）を起こし易く、１．９を超えると過激な運動時において体熱の放出に支障をきたす。
【００５１】
＜中衣＞
図５に示す中衣３０は、所望により主に保温性を補うために、組合せイ、エにおいて内衣２０と防寒外衣４０との間に着用するために作られた衣料であり、中衣上着３１及び中衣ズボン３２から構成される。
【００５２】
中衣３０は編織物からなる表地及び裏地と中綿層とからなるキルティング地からなる複合布帛（積層体）から構成されており、中衣３０が構成する層は少なくとも、内衣２０から防寒外衣４０への水分の移行をスムーズに行うものではなくてはならない。よって複合布帛は、疎水性繊維編織物からなる表地及び裏地と、疎水性繊維及び親水性繊維が均質に混合（ミックス）された中綿層とからなり、ある程度の水分を一時的に吸湿保持させることができるものが好ましい。
【００５３】
＜側地（表地及び裏地）＞
中衣３０の表地及び裏地となる編織物は、保温性と伸縮性と、水分の蒸散による移行性とを兼ね備えている必要があるので編物がよい。該編織物は緯編みでも経編みでもよいが経編みの方が保形性がよいので好ましい。具体的な好ましい編組織は特に限定せず適宜適当なものを用いればよいが、トリコットハーフ組織等が好ましく用いられる。より好ましくは強度を向上させるために格子状のリップストップ組織とするとよい。
【００５４】
図６に、中衣３０の好ましい編組織の１つであるトリコットリップストップの組織図の一例を示す。
【００５５】
該編物に用いる糸は疎水性の合成繊維が好ましく、紡績糸でも長繊維でもよいが、マルチフィラメントを用いる方がより好ましい。例えばポリエステルマルチフィラメント及びナイロン６や６６のフィラメントを用いればよい。
【００５６】
該側地の地組織を構成する糸の繊度は１０〜１００ｄｔｅｘとするのが好ましく、より好ましくは２０〜６０ｄｔｅｘである。繊度が１００ｄｔｅｘを超えると側地が厚くなりすぎて透湿性が低下し、１０ｄｔｅｘ未満であると生地強力が低下して耐久性が低下し易い。
【００５７】
該編地の密度はウエール数、コース数ともに４０〜１２０個／ｉｎｃｈが好ましく、より好ましくは５５〜１００個／ｉｎｃｈである。４０個未満では中綿が吹き出し易くなり、１２０個／ｉｎｃｈを超えると側地が重くなって快適性が低下する。
【００５８】
リップストップに用いる糸は、地を構成する糸に比べて、１．５〜４倍の太さの糸を用いることが好ましく、より好ましくは１．８〜３．０倍である。なお、地と同じ糸を双糸又は三子撚りにして用いてもよいし、別の太い糸を用いてもよい。リップストップに用いる糸が１．５倍より低いものであれば、生地強力の向上効果が低下し、４倍より太いと生地が重いものになり易い。
【００５９】
リップストップの柄は、タテ方向、ヨコ方向ともに１ｍｍ〜８ｍｍ程度が好ましく、より好ましくは２〜６ｍｍである。
【００６０】
中衣３０の表地及び裏地になる布帛は、保温性の点からＩｃｌｏ値が１．８以上であるものがよい。
【００６１】
＜中綿＞
中綿には疎水性の素材と親水性の素材とを混合して用いる。ここで疎水性の素材とは、ポリエステル、アクリル及びポリオレフィン等の標準状態における水分率が３％以下の素材からなるワタであり、親水性の素材とは標準状態における水分率が７％以上の素材からなるワタである。例えば綿、羊毛等の天然素材や、レーヨン等の再生繊維の素材、あるいはアクリレート繊維を素材とするワタが挙げられるが、水分率が高いアクリレート繊維を用いることが最も好ましい。
【００６２】
中衣３０に使用する中綿は、アクリレート素材からなるワタとポリエステルからなるワタとの混率が１５：８５〜８５：１５であることが好ましく、より好ましくは３０：７０〜５０：５０である。
【００６３】
混合した中綿の水分率は２．６〜１０％であるのが好ましく、より好ましくは３〜８％である。中綿の水分率が２．６％未満では吸湿性が十分でなく運動時に蒸れ易くなり、１０％を超えると透湿性が低下してしまう。
【００６４】
混合した中綿の目付は３０〜２００ｇ／ｍ２とするのが好ましく、より好ましくは４０〜１５０ｇ／ｍ２である。中綿の目付が３０ｇ／ｍ２未満であると、十分な保温性と吸湿性が得られない。２００ｇ／ｍ２を超えると、中衣が重くなり、厚みも大きくなるので着心地が悪くなる。
【００６５】
混合した中綿の厚みは０．５〜３．０ｍｍとするのがよく、より好ましくは１．０〜１．５ｍｍである。中綿の厚みが０．５ｍｍ未満であると十分な保温性が得られにくく、３．０ｍｍより厚いと中衣自体が分厚くなってしまい動き難くなる。
【００６６】
中衣３０の目付は好ましくは５０〜４００ｇ／ｍ２、より好ましくは１００〜２５０ｇ／ｍ２である。積層体の目付が５０ｇ／ｍ２未満であると必要とされる保温性（Ｉｃｌｏ値）を保持できず、４００ｇ／ｍ２を超えると重ね着したときに重量増になり運動性の阻害に繋がる。
【００６７】
中衣３０の厚みは、１．０〜１０．０ｍｍが好ましく、より好ましくは１．５〜２．５ｍｍである。中衣３０の厚みが１０．０ｍｍを超えると保温性は高くなるが透湿性が低下し運動時に蒸れ易くなり、１．０ｍｍ以下であると十分な保温性が得られ難い。
【００６８】
中衣３０のＩｃｌｏ値は１．０〜２．７であり、より適切な構成にすると１．７〜２．６となる。中衣３０のＩｃｌｏ値が１．０未満であると防寒用中衣としての保温機能が充分でなく低温環境下において体温低下や震え（シバリング）を起こし易く、２．７を超えると過激な運動時において体熱の放出に支障をきたす。
【００６９】
中衣３０の好ましい透湿性は７０００〜１５０００ｇ／ｍ２・２４ｈ以上であり、より好ましくは７５００〜１２０００ｇ／ｍ２・２４ｈであり、さらに好ましくは８０００〜１００００ｇ／ｍ２・２４ｈである。中衣３０の透湿性が７０００ｇ／ｍ２・２４ｈ未満であると運動時の発汗などにより生じた水分を外側へ放出することができず、むれ感の増大による快適性能の低下や、衣服内で水分が結露となり運動後の汗冷えによる体温低下や震え（シバリング）を起こし易く、１５０００ｇ／ｍ２・２４ｈを超えると中衣３０の中綿に使用されている吸湿性を有する綿の発熱性が阻害される。
【００７０】
なお、内衣２０及び中衣３０は、例えば第２図及び第３図に示すように上下からなり、一般に防寒用として適した長袖及び長ズボンのものであり、首廻り、袖口、ウエスト部及び足首等の開口部分がゴム編組織又は絞り紐等により人体と隙間なくフィットするものが好適である。また中衣３０は、作業性・着脱性を向上させるために、袖なしの構造とした
り、上着を前開きにしたり、ズボンを横開きにしてもよい。
【００７１】
＜防寒外衣＞
図７に示す防寒外衣４０は、組合せア、ウにおいて内衣２０の上に着用し、組合せイ、エにおいて中衣３０の上に着用するために作られ、十分な防風性を有するとともに、透湿性と適度の防水、撥水性を有する防寒外衣加工布を少なくとも表地とした布地からなる衣料であり、防寒外衣上着４１及び防寒外衣ズボン４２から構成される。ここで防寒外衣加工布とは、例えばポリテトラフルオロエチレン（ＰＴＦＥ）の微多孔フィルムや、ポリウレタンの湿式あるいは乾式凝固微多孔膜、その他延伸法や電子線法で微多孔化したミクロポーラスフィルム等を織物に貼合わせたもの、織物にポリウレタン溶液を塗布し湿式又は乾式凝固し、織物表面又は裏面に微多孔膜を形成したもので、さらに表面にフッ素系又はシリコン系等の撥水剤処理をしたものであり、微多孔を有するＰＴＦＥフィルムを表地に貼付るとより好ましい。
【００７２】
ここで微多孔の公称口径は０．１〜１０μｍであることが好ましく、１〜５μｍであるとより好ましい。微多孔の公称口径が０．１μｍ未満であれば十分な透湿性が得られず、５μｍを超えると雨、融雪及びべた雪等により水の侵入が起こり易くなる。
【００７３】
なお、表面への着色や撥水加工等により微多孔被膜の微多孔構造による蒸気透湿性が阻害されることがあるので、好ましくは、該微多孔被膜は織物の裏面に貼合わせたものが好適である。よって上記のような防寒外衣加工布を少なくとも表地とした防寒外衣複合布帛には、該防寒外衣加工布そのものを意味するだけではなく、裏地と一体化したものや両布の間に中綿を入れたもの等も含まれる。
【００７４】
ここで防寒外衣加工布とは、難燃性ビニロン及び木綿を混紡した紡績糸からなるカバーファクターが１０００〜４０００からなる織物に、ポリテトラフルオロエチレンからなる透湿防水膜を貼り合わせた積層布帛のことを示す。
また防寒外衣複合布帛とは、防寒外衣加工布に、透湿防水膜の保護及び着脱容易性（滑り易さ）を目的として使用する裏地と、編織物からなる表地及び裏地と中綿層とからなるキルティング地のライナーとを加えて構成される積層布帛体のことを示す。
難燃性ビニロン及び木綿を混紡した紡績糸からなる織物のカバーファクターは、好ましくは１０００〜４０００であり、より好ましい範囲は１５００〜３０００、更に好ましい範囲１８００〜２５００である。
【００７５】
ここでカバーファクターとは、単位面積間の糸断面の占める割合の程度を表す係数であって、式：｛合成繊維の繊度（デシテックス）｝１／２×｛織物密度（本／２．５４ｃｍ）｝で表され、カバーファクター値が高いと隙間が小さく、つまり緻密性が高いことを示す。優れた防水性を有した高密度織物を得るためには、耐水圧が８．０ｋＰａ以上、さらに好ましくは１０．０ｋＰａ以上必要であり、これらを満足させるためにはカバーファクターが１５００以上必要であるが、４０００を超えると風合いが硬く織物が重くなる。
なお、本願の請求項で示すカバーファクターは、経緯方向のカバーファクターを合計した値を用いた。
【００７６】
本発明の防寒外衣４０の表地及び裏地を合わせた目付は、好ましくは１９０〜３５０ｇ／ｍ２、より好ましくは２１０〜３３０ｇ／ｍ２である。防寒外衣４０の目付が１９０ｇ／ｍ２未満であると必要とされる保温性（Ｉｃｌｏ値）を保持できず、織物生地強度が劣化し、生地の破れ・擦り切れが発生し保温性（Ｉｃｌｏ値）にダメージが発生し、３５０ｇ／ｍ２を超えると重ね着したときに重量増になり運動性の阻害に繋がる。
【００７７】
また、表地の厚みは好ましくは、０．２〜０．４９ｍｍであり、より好ましくは０．２５〜０．４ｍｍである。厚みが０．２ｍｍ未満であると必要とされる保温性（Ｉｃｌｏ値）を保持できず、０．４９ｍｍを超えると重ね着したときに重量増になり運動性の阻害に繋がる。
【００７８】
防寒外衣４０における防寒外衣加工布は、肌面から肌着、内衣及び中衣を通して移行してくる水分を最終的に外気中に放出するために、透湿性を６０００〜１２０００ｇ／ｍ２・２４ｈとするのがよく、好ましくは７０００〜１００００ｇ／ｍ２・２４ｈ、より好ましくは７０００〜８０００ｇ／ｍ２・２４ｈである。透湿性が６０００ｇ／ｍ２・２４ｈ未満であると、十分に湿気を重ね着の外側に排出することが難しくなり、１２０００ｇ／ｍ２・２４ｈを超えると保温性が低下し易くなる。
【００７９】
防寒外衣複合布帛の好ましいＩｃｌｏ値は１．０〜３．０であり、より好ましくは１．５〜２．６である。Ｉｃｌｏ値が１．０未満であると防寒用外衣としての保温機能が充分でなく、低温環境下において体温低下や震え（シバリング）を起こし易く、３．０を超えると過激な運動時において体熱の放出に支障をきたす。
【００８０】
加えて、外衣構成布帛の表面は撥水加工されていることが必要であり、撥水加工がなされていない場合には低温下で防寒外衣表面に水が付着し、場合によっては防寒外衣内に水が侵入して氷結し、該布帛の透湿性を妨げることになる。ここで撥水性は３〜５級が好ましい。耐水圧は１００ｋＰａ以上であることが好ましく、１３０〜２００ｋＰａがより好ましい。耐水圧が１００ｋＰａ未満であると雨、融雪及びべた雪等による水に濡れたときに水が生地の隙間から染こんできて保温性が低下し易い。
【００８１】
防寒外衣４０における防寒外衣加工布は、防風性及び防水性の面から、通気度が２ｃｃ／ｃｍ２・ｓｅｃ以下であることが好ましく、より好ましくは０〜１ｃｃ／ｃｍ２・ｓｅｃである。
【００８２】
また、防寒外衣４０における防寒外衣加工布は、目的により難燃性を有していることが望まれる場合がある。そのために公知の難燃性繊維を主体として生地を構成したり、表面に公知の難燃加工を施すことが可能である。特に難燃性繊維からなる生地を用いることは、難燃樹脂加工による布帛の重量増加、通気性及び透湿性の低下を防ぐことができるので有効である。難燃性繊維として、例えばスズ酸及びポリ塩化ビニルを混合したＰＶＡ繊維、リン化合物を混入したポリエステル繊維あるいはアラミド繊維、ポリアリレート繊維等が使用される。さらに必要によりこの防寒外衣は、可視光、赤外線及び紫外線等に対する各種の迷彩や偽装加工が施されてもよい。偽装加工としては、淡緑、濃緑、茶及び黒等の色を所望のパターンでプリントする方法があるが、特に赤外線偽装の場合は例えばクロム系の顔料やスレン系染料等の中で赤外線反射効果のあるものを使用し、通常可視光迷彩と併用して加工を行う。例えば、防寒外衣４０は表地表面に迷彩柄を有し、その迷彩柄は少なくとも淡緑（ライトグリーン）、濃緑（ダークグリーン）、茶（ブラウン）及び黒（ブラック）の少なくとも４色の色を使用することが好ましい。
【００８３】
防寒外衣４０の構造は従来の防寒外衣と同様に作製すればよいが、適度の呼吸性を与え、適度の運動時の発汗による水分、あるいは、熱の放出を補助するために、例えば、脇部に通気孔等を設けたり、開閉自在な開口部を設けてもよい。また、保温性を調節するために、防寒外衣４０の内面にライナー４３を着脱可能な状態でセットすることもできる。
【００８４】
図８に示す着脱可能なライナー４３は編織物からなる表地（表裏両面）と、中綿層からなるキルティング地等の複合布帛から構成される。表地は保温性と伸縮性と、水分の蒸散による移行性とを兼ね備えている必要があるので編物がよい。該編織物は緯編みでも経編みでもよいが経編みの方が保形性がよいので好ましい。編組織は特に限定せず適宜適当なものを用いればよいが、トリコットハーフ組織等が好ましく用いられる。
【００８５】
ライナー４３は少なくとも、中衣３０から放出される水分を防寒外衣４０へスムーズに移行させるものではなくてはならない。ライナー４３は中衣３０と同様の特性を持った素材を用いればよい。そのため中衣３０と同じ積層体を用いてもよいが、違う素材を用いても構わない。
【００８６】
＜偽装外衣＞
外衣は必ずしも一層である必要はなく、防寒外衣４０とは別に、例えば、偽装を目的とした衣服を準備することができる。具体的には、複数の迷彩又は偽装が求められるとき、防寒外衣４０に可視光線、赤外線偽装加工を施し、図９に示すように紫外線偽装加工を施した偽装外衣５０を別途準備する。偽装外衣５０は、偽装外衣上着５１及び偽装外衣ズボン５２から構成される。例えば偽装外衣５０は、表地表面の白度が明度Ｖ８．５以上、彩度Ｃ０〜０．５である無地の防寒外衣であるとよい。
【００８７】
偽装外衣５０の表地に用いるポリエステルフィラメントからなる織物のカバーファクターは、好ましくは１５００〜４０００である。
【００８８】
偽装外衣５０の表地及び透湿防水膜を貼合わせた偽装外衣加工布の目付は、好ましくは１００〜２５０ｇ／ｍ２、より好ましくは１１０〜１８０ｇ／ｍ２である。偽装外衣加工布の目付が１００ｇ／ｍ２未満であると必要とされる保温性（Ｉｃｌｏ値）を保持できず、織物生地強度が劣化し、生地の破れ・擦り切れが発生し保温性（Ｉｃｌｏ値）にダメージが発生し、２５０ｇ／ｍ２を超えると重ね着したときに重量増になり運動性の阻害に繋がる。
【００８９】
また、表地にポリテトラフルオロエチレンからなる透湿防水膜を貼り合わせた偽装外衣加工布の厚みは好ましくは０．１〜０．３ｍｍであり、より好ましくは０．１５〜０．２５ｍｍである。偽装外衣加工布の厚みが０．１ｍｍ未満であると必要とされる保温性（Ｉｃｌｏ値）を保持できず、０．３ｍｍを超えると重ね着したときに重量増になり運動性の阻害に繋がる。好ましいＩｃｌｏ値は０．７５〜２．５であり、より好ましくは１．０〜２．０である。Ｉｃｌｏ値が０．７５未満であると防寒用偽装外衣としての保温機能が充分でなく、低温環境下において体温低下や震え（シバリング）を起こし易く、２．５を超えると過激な運動時において体熱の放出に支障をきたす。
【００９０】
偽装外衣５０における偽装外衣加工布は、肌面から肌着１０、内衣２０、中衣３０（組合せエの場合のみ）、防寒外衣４０を通して移行してくる水分を最終的に外気中に放出するために、透湿性を５０００〜１１０００ｇ／ｍ２・２４ｈとするとよく、好ましくは７０００〜１１０００ｇ／ｍ２・２４ｈ、より好ましくは８０００〜１１０００ｇ／ｍ２・２４ｈである。透湿性が５０００ｇ／ｍ２・２４ｈ未満であると、外気側に湿気を排出する効果が低下しやすくなり、１１０００ｇ／ｍ２・２４ｈを超えると耐水圧が低下しやすくなる。
【００９１】
偽装外衣５０は防寒外衣４０と同様に構成布帛の表面は撥水加工されていることが必要である。ここで撥水性は４〜５級が好ましい。耐水圧は１５０ｋＰａ以上であることが好ましく、２００〜５００ｋＰａがより好ましい。耐水圧が１５０ｋＰａ未満であると雨、融雪及びべた雪等で濡れたときに水が生地の隙間から染こんできて保温性が低下し易い。
【００９２】
＜５層全体の構成＞
さらに、組合せエの保温透湿性機能衣料は、防寒性の点から各層を構成する布帛の見掛けのＩｃｌｏ値の総和が２以上であることが望まれる。この場合、軽労働時で外気温−５℃、風速１ｍ／ｓｅｃ程度の環境に対応できるが、例えば軽作業時で外気温−２０℃程度、風速１ｍ／ｓｅｃ程度の環境に耐えるものを想定すれば、Ｉｃｌｏ値の総和は３〜１１．３が望ましく、運動を行わないときは５以上が必要となる。
【００９３】
以上のように、本発明に係る実施形態１の保温透湿性機能衣料によれば、着用したときに発汗による肌面の水分（水滴又は水膜状）が速かに肌着１０に吸い上げられ、肌面に水分が液状でほとんど留まることがない。肌着１０に吸い上げられた水分は、多くの部分が蒸散作用により気体として内衣２０、中衣３０（組合せイ、エの場合に限る。以下同様）、防寒外衣４０及び偽装外衣５０（組合せウ、エの場合に限る。以下同様）を通り抜けて外気中に放出され、一部が移動作用により液体として内衣２０や中衣３０に移動し、肌着１０に水分が液状でほとんど留まることがない。内衣２０や中衣３０に移動した水分は、ほとんどが蒸散作用により気体として防寒外衣４０及び偽装外衣５０を通り抜けて外気中に放出される。
【００９４】
さらに肌着１０より内衣２０や中衣３０に移動した水分が過剰な場合には、水分が一時的に内衣２０や中衣３０に保たれるが、速やかに蒸気として外気中に放出される。従って、実施形態１の保温透湿性機能衣料によれば、発汗が多くなった場合であっても肌面をドライに近い状態に保つことができ、衣服内部の湿度が高い状態が比較的短時間で解消されるので、肌着の濡れや衣服内の湿潤化による体温の低下も少なく、運動を止めた後に着用者に不快感や悪感を与えることも、着用者が体温低下により体調を崩すことも少ない。
【００９５】
また、実施形態１の保温透湿性機能衣料はそれぞれの層が十分な保温性を有し、しかも防寒外衣４０は防風性に優れているので、十分な防寒性を発揮することができる。さらに、防寒外衣４０は、十分な防水性及び撥水性を有し、所望により難燃、迷彩あるいは偽装加工が付加されることにより複合的防護効果を有するものとなる。 
【実施例】
【００９６】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。
【００９７】
［測定方法］
＜目付＞
ＪＩＳ  Ｌ−１０９６により測定した。
＜厚み＞
ＪＩＳ  Ｌ−１０９６に準拠し、荷重１ｇ／ｃｍ２を試料に負荷して測定した。
＜見掛けクロー値（Ｉｃｌｏ値）＞
ＡＳＴＭ−Ｄ１５１８法に準拠して測定した。株式会社大栄化学精器製作所社製、保温性試験機を用い測定した。２０℃６５％ＲＨ、風速０．３ｍ／ｓｅｃ以下の環境下において、３６℃一定温度で制御した熱板（２５ｃｍ×２５ｃｍ）を５０ｃｍ×５０ｃｍの試料で覆い、２時間静置中、熱板温度を３６℃に保つために熱板に電力供給された積算時間（ｓｅｃ）を用い（１）式により、Ｉｃｌｏ値を算出した。
Ｉｃｌｏ値＝（（Ｔｓ−Ｔａ）×Ａ）／（０．１８×Ｗ）×（７２０００／Ｓ）
・・・（１）式
Ｔｓ：熱板温度＝３６℃
Ｔａ：環境温度＝２０℃
Ａ：熱板面積＝０．０６２５ｍ２
Ｗ：熱板供給電力＝３４．４ｋｃａｌ／ｈ
Ｓ：熱板に供給された積算時間（ｓｅｃ）
０．１８：定数、１ｃｌｏ＝０．１８ｍ２・℃・ｈ・ｋｃａｌ−１
吸水率：ＪＩＳ  Ｌ１０１８メリヤス生地試験方法に準じる。
但し、ローラー絞り機に替えて、遠心脱水機１０００Ｇ、１０分間絞りとする。
＜水分率＞
ＪＩＳ  Ｌ−１０１８に準じ、２０℃、６５％ＲＨの水分率とする。
＜通気度＞
ＪＩＳ  Ｌ−１０１８のフランジール法による。
＜耐水度＞
ＪＩＳ  Ｌ−１０９２の防水性試験方法のＡ法による。
＜透湿度＞
ＪＩＳ  Ｌ−１０９９の透湿度試験方法のＡ−１法（塩化カルシウム法）による。
＜撥水性＞
ＪＩＳ  Ｌ−１０９２のスプレー法による。
【００９８】
以下のような布帛により、肌着、内衣、中衣、防寒外衣及び白色偽装外衣を作製し、実施例及び比較例とした。
【００９９】
＜肌着＞
図１に示すデザインで下記Ａ（実施例）、及びＢ（比較例）の構成で肌着を作製した。各肌着の評価結果を（表１）に示す。
【０１００】
Ａ（実施例）：ポリエステルフィラメントとポリビニルアルコールとからなる繊維（（株）クラレ製「ソフィスタ（登録商標）」（８３ｄｔｅｘ、ポリエステル９２質量％、ポリビニルアルコール８質量％））を１００％用いて、図２の組織にてパイル緯編地を編成し、常法にて染色加工を行って仕上げた。
【０１０１】
Ｂ（比較例）：ポリエステル繊維紡績糸１００％からなる三層パイル緯編地（パイル面起毛）を編成し、Ａと同様に染色加工を行ったものを評価に供した。
【０１０２】
ここでは８４ｄｔｅｘのフィラメントと４０番手紡績糸を用い、防水加工を施した。
【０１０３】
【表１】
2014043664.tif 000003
【０１０４】
＜内衣＞
図３に示すデザインで下記Ｃ（実施例）、及びＤ（比較例）の構成で内衣を作製した。各内衣の評価結果を（表２）に示す。
【０１０５】
Ｃ（実施例）：東洋紡製アクリレート繊維「エクス（登録商標）」及び羊毛を混綿して常法にてシノ捲きを作製した。その後、混綿スライバーにドラフトをかけて精紡するときに、５６ｄｔｅｘで２４フィラメントの丸断面セミダルのポリエステルフィラメントを電気開繊装置を用いて開繊させながら、ドラフト後のスライバーと混繊して長短複合糸を作製した。できあがった長短複合繊維は、紡績糸の内部で短繊維と長繊維とが均一に混合された形態の複合糸であった。この長短複合紡績糸（アクリレート混マナード（登録商標）紡績糸）の繊度はメートル番手１／５２であり、「エクス」（標準状態での水分率２８％アクリレート繊維）１４質量％、羊毛５７質量％、５６ｄｔｅｘ２４フィラメントのセミダル丸断面ポリエステルフィラメント２９質量％の混率である。
ここで「マナード」とは短繊維と長繊維とを用いた、長短複合紡績糸の登録商標である。
【０１０６】
この長短複合紡績糸を双糸２／５２番手として、福原製ダブルニット編機（１４ゲージ、口径３０）を用いてダブルフェイス組織（図４）の編物を編成し、染色仕上げしたものを評価に供した。
【０１０７】
Ｄ（比較例）：ウール７０質量％／ポリエステルフィラメント５６ｄｔｅｘ  ２４フィラメントの長短複合紡績糸「マナード」を表及び裏糸に用い、ポリエステルフィラメント（８４ｄｔｅｘ、３６フィラメントセミダル・丸断面）を繋ぎ糸に用いて、ダブルフェイス組織の三層構造編物を編成して、染色仕上げした。この編地を評価に供した。
【０１０８】
【表２】
2014043664.tif 000004
【０１０９】
＜中衣＞
図５のデザインで下記Ｅ（実施例）、及びＦ（比較例）の構成で中衣を作製した。各中衣の評価結果を（表３）に示す。 
【０１１０】
Ｅ（実施例）：ポリエステルフィラメントからなるグランド部（２２ｄｔｅｘ、２４フィラメント、セミダル・丸断面）、格子部（５６ｄｔｅｘ、３６フィラメント、ブライト・丸断面）を用いてトリコットハーフのリップストップ柄（図６）にした経編物を編成し、染色加工して仕上げた。この編物を表裏の側地に用いてウェブ（目付５０ｇ／ｍ２、ポリエステル６０質量％、アクリレート（東洋紡製「エクス」）４０質量％）を中綿とした複合布帛（積層体）を作製した。
【０１１１】
Ｆ（比較例）：ポリエステルフィラメントからなるフロント部（６６ｄｔｅｘ、４８フィラメント、ブライト・三角断面）、バック部（３３ｄｔｅｘ、１２フィラメント、セミダル・丸断面）を用いた。
【０１１２】
トリコットハーフ経編地を編成し、染色加工して仕上げた。この編物を表裏の側地に用い、ポリエステル／ポリノジック／ポリエステルの３層ウェブ（目付１５３ｇ／ｍ２、ポリエステル６５質量％、ポリノジック３５質量％）を中綿とした複合布帛（積層体）を作製した。
【０１１３】
【表３】
2014043664.tif 000005
【０１１４】
＜防寒外衣＞
図７のデザインで下記Ｇ（実施例）、Ｍ（実施例）、Ｈ（比較例）、及びＮ（比較例）の構成で防寒外衣を作製した。また、防寒外衣の附属として後述するライナーを取付けて評価に供する。この際、Ｇ及びＭにはＫのライナーを取付け、Ｈ及びＮにはＬのライナーを取付けて評価した。
【０１１５】
各外衣の表地の評価結果を（表４）に示し、各外衣の裏地の評価結果を（表５）に示す。
【０１１６】
Ｇ（実施例）：
＜表地＞
難燃性ビニロン７０質量％と綿３０質量％からなる綿番手３０／２の紡績糸でカバーファクター経１４８７、緯１０９１のツイル織物を製織し、織物の表面に迷彩色をプリントし、さらにフッ素系樹脂で撥水加工して仕上げた。その織物の裏面にポリテトラフルオロエチレン（ＰＴＦＥ）フィルム（ゴアテックス社製）を貼り合わせて作った透湿防水加工布。
【０１１７】
Ｍ（実施例）：
＜裏地＞
経に８４ｄｔｅｘのポリエステルフィラメント、緯にエステル紡績糸６５質量％／綿３５質量％の混率で混合させた４５／１番手の紡績糸を用いた平織物（タフタ）。
【０１１８】
Ｈ（比較例）：
＜表地＞
難燃性ビニロン７０質量％と綿３０質量％からなる綿番手４０／２の紡績糸でカバーファクター経１６６６、緯９１０の平織物を製織し、織物の表面に迷彩色をプリントし、さらにフッ素系樹脂で撥水加工して仕上げた。その織物の裏面にポリテトラフルオロエチレン（ＰＴＦＥ）フィルム（ゴアテックス社製）を貼り合わせて作った透湿防水加工布。
【０１１９】
Ｎ（比較例）：
＜裏地＞
経に８４ｄｔｅｘのポリエステルフィラメント、緯にエステル紡績糸６５質量％／綿３５質量％の混率で混合させた綿番手４５／１の紡績糸を用いた平織物（タフタ）。
【０１２０】
【表４】
2014043664.tif 000006
【０１２１】
【表５】
2014043664.tif 000007
【０１２２】
＜白色偽装外衣＞
図９のデザインで下記Ｉ（実施例）、及びＪ（比較例）の構成で白色偽装外衣を作製した。各白色偽装外衣の評価結果を（表６）に示す。 
【０１２３】
Ｉ（実施例）：紫外線偽装加工及びフッ素系撥水加工したポリエステルフィラメント１００％からなる平織物の裏面にＰＴＦＥフィルムを貼り合せた透湿防水加工布。
【０１２４】
Ｊ（比較例）：ビニロン／綿混紡糸（混率５０：５０、綿番手１６／１）からなり、紫外線偽装加工及びフッ素系撥水加工された織物。
【０１２５】
【表６】
2014043664.tif 000008
【０１２６】
＜防寒外衣の内側に取付けるライナー＞
防寒外衣に附属するライナーは図８のデザインで下記、Ｋ（実施例）及びＬ（比較例）の複合布帛（積層体）を作製した。各ライナーの評価結果を（表７）に示す。
【０１２７】
Ｋ（実施例）：ポリエステルフィラメントからなるグランド部（２２ｄｔｅｘ、２４フィラメント、セミダル・丸断面）、格子部（５６ｄｔｅｘ、３６フィラメント、ブライト・丸断面）を用いてトリコットハーフのリップストップ柄（図６）にした経編物を編成し、染色加工して仕上げた。この編物を表裏の側地に用いてウェブ（目付５０ｇ／ｍ２、ポリエステル６０質量％、アクリレート（東洋紡製「エクス」４０質量％）を中綿とした複合布帛（積層体）を作製した。なお、この構成はＥ（実施例）と同じである。
【０１２８】
Ｌ（比較例）：ポリエステルフィラメントを用いて経８４ｄｔｅｘ、緯１６７ｄｔｅｘのポリエステルフィラメントの平織物（タフタ）を表地・裏地ともに用い、ポリエステルステープル７０質量％、ナイロンステープル３０質量％でそれぞれのウェブを積層した中綿（目付９０ｇ／ｍ２）を挟んで複合布帛とした。
【０１２９】
【表７】
2014043664.tif 000009
【０１３０】
＜防寒外衣の表地、防寒外衣の裏地及びライナーの組合せ＞
防寒外衣の表地、防寒外衣の裏地及びライナーを組合せて、Ｏ（実施例）及びＰ（比較例）を作製した。各組合せの評価結果を（表８）に示す。
【０１３１】
Ｏ（実施例）：上記Ｇ（実施例）の防寒外衣に上記Ｋ（実施例）のライナーと上記Ｍ（実施例）の裏地とを取付けたものである。この見掛けクロー値は２．４４であった。
【０１３２】
Ｐ（比較例）：上記Ｈ（比較例）の防寒外衣に上記Ｌ（比較例）のライナーと上記Ｎ（比較例）の裏地とを取付けたものである。この見掛けクロー値は２．５８であった。
【０１３３】
＜着用試験＞
各層の衣服を（表８）の組合せにより着用試験（被験者１０名）を行なった結果を（表９）及び図１０に示す。
【０１３４】
実施例１として肌着Ａ、内衣Ｃ、中衣Ｅ、ライナーＫと外衣裏地Ｍとを付けた防寒外衣Ｇ及び偽装外衣Ｉの組合せの５層セット、及び、比較例１として肌着Ｂ、内衣Ｄ、中衣Ｆ、ライナーＬ付き防寒外衣Ｈと外衣裏地Ｎとを付けた偽装外衣Ｊの組合せの５層セットとを比較した。この時、−１０℃の環境設定で着用試験を行い皮膚温度（Ｔ℃）と衣服内湿度（Ｈ％ＲＨ）を測定した。
【０１３５】
次に、−５℃の環境設定で、４層セット（実施例２、比較例２）、及び３層セット（実施例３、比較例３）で着用試験を行った。
【０１３６】
【表８】
2014043664.tif 000010
【０１３７】
【表９】
2014043664.tif 000011
【符号の説明】
【０１３８】
１０    肌着
１１    肌着上着
１２    肌着ズボン
２０    内衣
２１    内衣上着
２２    内衣ズボン
３０    中衣
３１    中衣上着
３２    中衣ズボン
４０    防寒外衣
４１    防寒外衣上着
４２    防寒外衣ズボン
４３    ライナー
５０    偽装外衣
５１    偽装外衣上着
５２    偽装外衣ズボン
【図１】
2014043664.tif 000012
【図２】
2014043664.tif 000013
【図３】
2014043664.tif 000014
【図４】
2014043664.tif 000015
【図５】
2014043664.tif 000016
【図６】
2014043664.tif 000017
【図７】
2014043664.tif 000018
【図８】
2014043664.tif 000019
【図９】
2014043664.tif 000020
【図１０】
2014043664.tif 000021